ЗАПОЛНЯЕМЫЕ ПРОТЕЗЫ И СПОСОБЫ ИХ ИЗГОТОВЛЕНИЯ

1. Слоистый материал для использования в качестве оболочки для гибких, заполняемых протезов, включающий:
базовый слой;
верхний слой, и
промежуточный слой, расположенный между базовым слоем и верхним слоем, при этом промежуточный слой является силиконовым эластомером достаточной толщины для самоуплотнения отверстия от прокалывания иглой, причем
общая толщина базового слоя, промежуточного слоя и верхнего слоя позволяет выдержать внутреннее давление в камере приблизительно 17,24 кПа, в то время как сила воздействия внешнего давления на расширитель составляет приблизительно 18,14 кг.
2. Слоистый материал по п.1, отличающийся тем, что промежуточный слой включает материал с динамическим модулем упругости при частоте приблизительно 0,1, 1 и 10 Гц, составляющим приблизительно 4490, приблизительно 8330 и приблизительно 18800 Па соответственно.
3. Слоистый материал по п.2, отличающийся тем, что промежуточный слой материала имеет модуль потерь при 0,1, 1 и 10 Гц приблизительно 1840, приблизительно 4820 и приблизительно 12400 Па, соответственно
4. Слоистый материал по п.3, отличающийся тем, что промежуточный слой материала имеет комплексную вязкость при 0,1, 1 и 10 Гц приблизительно 7720, приблизительно 1520 и приблизительно 358 Па-с.
5. Слоистый материал по п.1, отличающийся тем, что промежуточный слой включает NuSil MED 6350.
6. Слоистый материал по п.1, отличающийся тем, что базовый слой имеет толщину приблизительно 0,15 мм, промежуточный слой имеет толщину между приблизительно 2,54 мм и 3,05 мм, а верхний слой имеет толщину приблизительно 0,15 мм.
7. Слоистый материал по п.1, отличающийся тем, что дополнительно включает слой из полиэфирной сетки, прилегающий к промежуточному слою.
8. Гибкий самоуплотняющийся протез, включающий:
оболочку, выполненную из гибкого слоистого материала, определяемую, как заполняемая камера;
слоистый материал, включающий базовый слой, образованный из эластомера, верхний слой, образованный из эластомера, и промежуточный слой, расположенный между базовым слоем и верхним слоем, при этом промежуточный слой, будучи образованным из силиконового эластомера, имеет достаточную толщину для самоуплотнения отверстий при прохождении через него иглы; причем
общая толщина слоистого материала позволяет выдержать внутреннее давление в камере приблизительно 17,24 кПа, в то время как сила воздействия внешнего давления на расширитель составляет приблизительно 18,14 кг.
9. Протез по п.8, отличающийся тем, что промежуточный слой включает материала с динамическим модулем упругости при частоте приблизительно 0,1, 1 и 10 Гц, составляющим приблизительно 4490, приблизительно 8330 и приблизительно 18800 Па соответственно.
10. Протез по п.9, отличающийся тем, что промежуточный слой материала имеет модуль потерь при частоте 0,1, 1 и 10 Гц приблизительно 1840, приблизительно 4820 и приблизительно 12400 Па соответственно.
11. Протез по п.10, отличающийся тем, что промежуточный слой материала имеет комплексную вязкость при 0,1, 1 и 10 Гц приблизительно 7720, приблизительно 1520 и приблизительно 358 Па-с.
12. Протез по п.8, отличающийся тем, что промежуточный слой включать NuSil MED 6350.
13. Протез по п.8, отличающийся тем, что базовый слой имеет толщину приблизительно 0,15 мм, промежуточный слой имеет толщину между приблизительно 2,54 мм и 3,05 мм, а верхний слой имеет толщину приблизительно 0,15 мм.
14. Протез по п.8, отличающийся тем, что дополнительно включает слой из полиэфирной сетки, прилегающий к промежуточному слою.
15. Протез по п.8, отличающийся тем, что дополнительно включает соединенную с оболочкой защиту от прокалывания.